КОМПОЗИЦИЯ ПОКРЫТИЯ

1. Композиция покрытия для контейнера для пищевых продуктов и/или напитков, содержащая сложнополиэфирный материал, в которой сложнополиэфирный материал содержит продукт реакции двухстадийного способа, причем двухстадийный способ включает:
первую стадию, включающую получение форполимера сложного полиэфира посредством контактирования
(a) 1,2-пропандиола,
(b) терефталевой кислоты, и
вторую стадию, включающую контактирование форполимера сложного полиэфира и
(c) агента повышения молекулярной массы,
отличающаяся тем, что сложнополиэфирный материал имеет среднечисловую молекулярную массу (Mn) по меньшей мере 6100 Да и температуру стеклования (Tg) по меньшей мере 80°C.
2. Композиция покрытия по п. 1, в которой агент повышения молекулярной массы содержит поликислоту, полиол или их сочетание.
3. Композиция покрытия по п. 2, в которой поликислота представляет собой дикислоту общей формулы (I)
1
2
где каждый R независимо представляет собой водород или алкильную, алкенильную, алкинильную или арильную группу; n равно 0 или 1; и где X представляет собой мостиковую группу, выбранную из алкиленовой группы, алкениленовой группы, алкиниленовой группы, ариленовой группы; при этом мостиком между -COOR группами является C или С.
4. Композиция покрытия по п. 2, в которой поликислота содержит малеиновый ангидрид или итаконовую кислоту или их сочетание.
1
3
5. Композиция покрытия по п. 2, в которой гидроксильные группы полиола соединены C-С алкиленовой группой.
6. Композиция покрытия по п. 2, в которой полиол содержит триметилолпропан или глицерин, или их сочетание.
7. Композиция покрытия по п. 1, в которой молярное отношение (а):(b) варьирует в диапазоне от 5:1 до 1:5.
8. Композиция покрытия по п. 1, в которой молярное отношение (а)+(b):(с) варьирует в диапазоне от 100:1 до 1:1.
9. Композиция покрытия по п. 1, в которой первые условия реакции включают температуру от 90°C до 260°C.
10. Композиция покрытия по п. 1, в которой вторые условия реакции включают температуру от 90°C до 260°C.
11. Композиция покрытия по п. 1, в которой композиция покрытия содержит от 1% масс. до 100% масс. сложнополиэфирного материала в расчете на общую массу твердого вещества композиции покрытия.
12. Композиция покрытия по п. 1, в которой композиция покрытия также содержит сшивающий агент.
13. Композиция покрытия контейнера для пищевых продуктов и/или напитков, содержащая сложнополиэфирный материал, в которой сложнополиэфирный материал содержит продукт реакции двухстадийного способа, причем двухстадийный способ включает:
первую стадию, включающую получение форполимера сложного полиэфира посредством контактирования
(a) 1,2-пропандиола,
(b) терефталевой кислоты, и
вторую стадию, включающую контактирование форполимера сложного полиэфира и
(c) агента повышения молекулярной массы,
отличающаяся тем, что сложнополиэфирный материал имеет среднечисловую молекулярную массу (Mn) по меньшей мере 6100 Да и температуру стеклования (Tg) по меньшей мере 80°C.
14. Композиция покрытия по любому из предшествующих пунктов, которая в основном не содержит бисфенола A (BPA) и его производных.
15. Контейнер для пищевых продуктов и/или напитков, по меньшей мере часть которого покрыта композицией покрытия по любому из предшествующих пунктов.